FR 2649725 A1 19910118 FR 8909378 A 19890712 La présente invention a pour objet des compositions protectrices des métaux ainsi qu'un procédé pour la fabrication desdites compositions, et un procédé de protection des métaux. De nombreux métaux subissent une oxydation superficielle du simple fait de leur exposition à l'air. Ceci a pour conséquence non seulement une altération de la couleur et de la brillance desdits métaux, mais également une altération de leurs propriétés, telles que la conductivité. Ii est donc important de disposer de produits permettant la protection des surfaces métalliques, dans le but de conserver leur aspect décoratif, et leurs propriétés fonctionnelles. Certains produits ont été conçus dans ce but. Ces produites présentent cependant l'inconvénient de contenir des solvants organiques tels que le dlchloroéthane, qui, outre leur odeur désagréable, présentent une certa;ne toxicité, ce qui en limite l'emploi. Certains de ces produits contiennent de l'acide chromique. Ce composé, qui convient au nettoyage des surfaces métalliques, n'a en revanche qu'une efficacité limitée pour protéger celles-ci contre l'oxydation. Le but de la présente invention est donc de fournir une nouvelle composition protectrice des métaux plus efficace que les compositions connues, et non-toxique car ne nécessitant pas l'emploi d'un solvant organique. La présente invention a pour objet une composition protectrice des métaux, caractérisée en ce qu'elle contient un mélange constitué d'acide- stéarique, de 1-phényl-5-mercaptotétrazole, et de dicyclohexylamlne, en solution dans l'eau. La composition selon la présente invention contient de préférence 0,8 à 1,5 g/l de l-phényl-5mercaptotetrazole, et 0,05 à 0,1 g/l du mélange acide stéarique : dicyclohexylamine dans un rapport molaire 1 :1. La présente invention a en outre pour objet un procédé de préparation d'une composition protectrice des métaux, caractérisé en ce que l'on prépare une solution le 1-phényl-5-mercaptotetrazole dans l'eau, à une concentration de 0,8 à 1,5 g/l et en ce qu'on ajoute à cette solution 0,05 à 0,1 g/l d'un mélange équimolaire d'acide stéarique et de dicyclohexylamine. La présente invention a en outre pour objet un procédé pour protéger une surface métallique, caractérisé en ce que ladite surface métallique est mise en contact avec la composition protectrice selon la présente invention, puis rincée à l'eau. Selon un mode de mise en oeuvre préféré de ce procédé, la surface-métallique à protéger est immergée dans la composition protectrice. Selon un autre mode de réalisation de ce procédé, la composition protectrice est pulvérisée sur la surface métallique à protéger. L'invention sera mieux comprise à l'aide du complément de description qui va suivre, qui se réfère à des exemples de préparation de la composition et de mise en oeuvre du procédé, et da la protection des métaux qui fait l'objet de la présente invention. il doit être bien entendu, toutefois, que ces exemples sont donnés uniquement à titre d'illustration de l'objet de l'invention dont ils ne constituent en aucune manière une limitation. EXEMPLES I - PREPARATION DE COMPOSITION PROTECTRICE DES MENTAUX EXEMPLE 1 On prépare une solution à 1 g/l de 1-phényl-5mercaptotetrazole. On effectue un mélange acide stéarique dicyclohexylamine dans le rapport molaire 1 :1. Le mélange est porté à 70 C, puis refroidi à température ambiante. 0,05 g de ce mélange réduit en poudre sont dissous, par agitation, dans un litre de solution de 1-phényl-5mécaptétrazol. EXEMPLE 2 On opère suivant le procédé décrit dans l'exemple 1, en utilisant une solution à 1,5 g/l de 1phényl-5-mercaptotetrazole, à laquelle on ajoute 0,08 g/l du mélange acide stéarique : dicyclohexylamine. EXEMPTE 3 On opère suivant le procédé décrit dans l'exemple 1, en utilisant une solution à 0,8 g/l de 1phényl-5-mercaptotetrazole, à laquelle on ajoute 0,06 gll du mélange acide stéarique : dicyclohexylamine. EXEMPLE 4 On opère suivant le procédé décrit dans l'exemple 1, en utilisant une solution à 1,2 g/l de 1phényl-5-mercaptotetrazole, à laquelle on aboute 0,01 g/l du mélange acide stéarique : dicyclohexylamine. II - TRAITEMENT DES METAUX EN WE DE LEUR PROTECTION EXEMPLE .5 La surface métallique à traiter est décapée, Si nécessaire, par un traitement à l'acide chromique, suivi d'un traitement par NHa concentré, puis rincée à l'eau du robinet et à l'eau distillée. La surface à traiter est lm- mergée dans la composition protectrice préparée selon l'un des exemples 1 à 4, maintenue à une température de 30 à 40'C, pendant une durée de 3 à 5 mn, puis rincée deux fois à l'eau distillée. Le premier rinçage est effectué à température ambiante, le deuxième rinçage à une température de 50 à 60'C. la surface métallique est ensuite séchée à une température d'environ 60 à 70'C. EXEMPLE 6 Après décapage de la surface métallique a traiter, une composition protectrice préparée selon l'un des exemples 1 à 4 est pulvérisée sur la surface à protéger et laissée au contact de celle-ci pendant 3 à 5 mn. La surface ainsi traitée est rincée et séchée comme décrit à l'exemple précédent. Un litre de solution protectrice permet de traiter, par l'une ou l'autre des méthodes données en exemple, une surface métallique de 40 à 70 dm2. III - CONTROLE DE L'EFFICACITE DES COMPOSITIONS PROTEC TRICES SELON L'INVENTION EXEMPLE 7 Des objets métalliques traités comme décrit aux exemples 5 et 6 sont exposés à une atmosphère contenant 1% d'H2S, Jusqu'à apparition d'un changement de couleur. Dans ces condltlons, un objet en argent non traité change de couleur au bout de 2 mn, alors que l'objet traité conserve sa couleur pendant 60 mn. Une plaquette de cuivre non traitée change entièrement de couleur au bout d'une minute, alors qu une plaque de cuivre traitée commence à changer de couleur au bout de 132 minutes. Un objet en or 18 carats change de couleur après 60 mn sans traitement, et 230 mn après traitement. Ainsi que cela ressort de ce qui précède, l'invention ne se limite nullement à ceux de ses modes de mise en oeuvre, de réalisation et d'application qui viennent d'être décrits de façon plus explicite ; elle en embrasse au contraire toutes les variantes qui peuvent venir à l'esprit du technicien en la matière, sans s'écarter du cadre, ni de la portée, de la présente invention. REVENDICATIONS 1') Composition protectrice des métaux, caractérisée en ce qu'elle contient un mélange constitué d'acide stéarique, de 1-phényl-5-mercaptetrazol, et de dicyclohexylamine, en solution dans l'eau. 2 ) ) Composition protectrice des métaux selon la Revendication 1, caractérisée en ce qu'elle contient de préférence 0,8 à 1,5 g/l de l-phényl-5-mercaptotetrazole, et 0,05 à 0,1 g/l du mélange acide stéarique dicyclohexylamine dans le rapport molaire 1 :1. 3') Procédé de préparation d'une composition protectrice des métaux, caractérisé en ce que l'on prépare une solution de 1-phényl-5-mercaptotetrazole dans l'eau, à une concentration de 0,8 à 1,5 g/l et en ce qu'on ajoute à cette solution 0,05 à 0,1 g/l d'un mélange équimolaire d'acide stéarique et de dicyclohexylamine. 4 ) Procédé pour protéger une surface métallique, caractérisé en ce que ladite surface métallique est mise en contact avec la composition protectrice selon la Revendication 1, puis rincée à l'eau. 5 ) Procédé selon la Revendication 4, caractérisé en ce que la surface métallique à protéger est lmmer- gée dans la composition protectrice. 6') Procédé selon la Revendication 4, caractérisé en ce que la composition protectrice est pulvérisée sur la surface métallique à protéger.